(57)【要約】【課題】形成される柱状坏土の中心軸付近の欠陥の発生を抑制することが可能なスクリュ式押出機を提供する。【解決手段】粉体を含む被処理物が内部に投入される筒状の胴部１と、胴部１の内部に収容され胴部１の内部に投入された被処理物を圧縮し送出する押出機用スクリュ（スクリュ）２と、スクリュ２を回転駆動させる駆動手段と、胴部１の先端に装着され、胴部１から流出する圧縮された被処理物を柱状に成形する筒状の導出部５を備えたスクリュ式押出機１００であって、胴部１と導出部５との間に、スクリュ２の中心軸の延長上の位置（偏芯プレート中心）８からその中心をずらすようにして形成された流通孔７を有する板状の偏芯プレート６を更に備えたスクリュ式押出機１００。【選択図】図１
2008114566.tif 000002
【特許請求の範囲】
【請求項１】
粉体を含む被処理物が内部に投入される筒状の胴部と、前記胴部の内部に収容され前記胴部の内部に投入された被処理物を圧縮し送出する押出機用スクリュ（スクリュ）と、前記スクリュを回転駆動させる駆動手段と、前記胴部の先端に装着され、前記胴部から流出する前記圧縮された被処理物を柱状に成形する筒状の導出部を備えたスクリュ式押出機であって、
前記胴部と前記導出部との間に、前記スクリュの中心軸の延長上の位置（偏芯プレート中心）からその中心をずらすようにして形成された流通孔を有する板状の偏芯プレートを更に備えたスクリュ式押出機。
【請求項２】
前記偏芯プレートの前記流通孔が、前記偏芯プレート中心を含まない位置に形成された請求項１に記載のスクリュ式押出機。
【請求項３】
前記導出部の中心軸の延長上に前記流通孔が位置するようにして、前記導出部が装着された請求項１又は２に記載のスクリュ式押出機。
【請求項４】
前記スクリュの先端部と、前記偏芯プレートとの距離が０〜２０ｍｍである請求項１〜３のいずれかに記載のスクリュ式押出機。
【請求項５】
前記流通孔の形状が円形、楕円形、長円形、トラック形状、扇形、半円形又は多角形である請求項１〜４のいずれかに記載のスクリュ式押出機。
【請求項６】
前記流通孔が、前記偏芯プレート中心に対して鉛直方向下側に形成された請求項１〜５のいずれかに記載のスクリュ式押出機。
【請求項７】
筒状の前記導出部が、中心軸に直交する断面の直径が、前記導出部の両端部における中心軸に直交する断面の直径より大きく形成された部分である拡大ドラム部を有する請求項１〜６のいずれかに記載のスクリュ式押出機。
【発明の詳細な説明】
【技術分野】
【０００１】
本発明はスクリュ式押出機に関し、更に詳しくは、セラミックス坏土を柱状に成形したときに、得られた柱状坏土の中心軸付近に欠陥が発生することを防止することが可能なスクリュ式押出機に関する。
【背景技術】
【０００２】
自動車の排ガスや廃棄物の焼却時に発生する焼却排ガス等に含有される、塵やその他の粒子状物質を捕集するため、更には上記排ガス中のＮＯｘ、ＣＯ及びＨＣ等を、担持した触媒により吸着・吸収するために、また、近年、水処理、或いは医薬・食品分野などの広域な分野において、流体（液体、気体）中に混在する懸濁物質、細菌、粉塵等の不純物を除去するために、セラミックス多孔質体を濾材とするセラミックスハニカム構造体が使用されている。このようなセラミックスハニカム構造体は、通常、セラミックス等を含む原料を混合して坏土（粉体を含む被処理物）を作製し、得られた坏土を柱状に成形して柱状坏土を作製し、得られた柱状坏土をハニカム状に押出し成形してセラミックスハニカム成形体を得た後に、このハニカム成形体を焼成することによって製造されている。
【０００３】
このようなセラミックスハニカム構造体の製造プロセスの中で、上記柱状坏土を作製する工程において一般にスクリュ式押出機が用いられている。例えば、図２に示されるような、筒状の胴部３１と、胴部３１の内部に配置された駆動軸３４とその駆動軸３４に形成された螺旋状のフライト３３及び扇形のフライト３６とを有するスクリュ３２と、胴部３１の先端に装着されて坏土を柱状に成形する筒状の導出部３５とを備えたスクリュ式押出機２００が提案されている（例えば、特許文献１及び特許文献２を参照）。このようなスクリュ式押出機は、混練機（土練機）と称されることもある。その本質的な機能は、粉体を含む被処理物（坏土）をスクリュ３２によって圧縮し、高密度の柱状の圧縮物（柱状坏土）として吐出することにある。ここで、図２は、従来のスクリュ式押出機を模式的に示す断面図である。尚、スクリュ３２については、便宜上、斜視図で示してある。
【０００４】
図２に示されるスクリュ式押出機２００の場合には、駆動軸３４が駆動手段（例えば、電動モータ等。図示せず）から伝達される駆動力によって回転駆動させられると、投入口（図示せず）から胴部３１内に投入された粉体を含む被処理物が、スクリュ３２のフライト３３，３６によって圧縮されつつ、前方に送り出され、導出部３５により柱状に成形されて吐出口４１から高密度の柱状の圧縮物（柱状坏土）が連続的に吐出される。矢印Ａは、被処理物が送り出される方向を示す。
【０００５】
このようなスクリュ式押出機は、一般的にはセラミックスを含有する柱状坏土の形成に適したものであるが、原料の種類によっては、柱状坏土の中心軸付近に欠陥が生じることがあった。柱状坏土の中心軸付近に欠陥が生じると、最終的にハニカム構造体を製造したときに、ハニカム構造体の中心軸付近に欠陥が生じるという問題があった。
【特許文献１】特開平９−９４８１８号公報
【特許文献２】特開平１０−１００１３１号公報
【発明の開示】
【発明が解決しようとする課題】
【０００６】
スクリュ式押出機による柱状坏土の作製においては、スクリュにより混練された坏土が胴部から流出して導出部内に流入するときに、スクリュの先端部に相当する位置（押出機用スクリュの中心軸の延長上の位置）に、坏土が高密度に存在しない部分（被処理物の密度の低い部分）が形成され、これが柱状坏土の中心軸付近の欠陥となっていた。この、中心軸付近の被処理物の密度の低い部分は、水分が多く存在し、空間が形成される場合もあり、そのままハニカム構造体の欠陥の生成につながっていた。
【０００７】
本発明は、上述の問題に鑑みてなされたものであり、形成される柱状坏土の中心軸付近の欠陥の発生を抑制することが可能なスクリュ式押出機を提供することを特徴とする。
【課題を解決するための手段】
【０００８】
上記課題を達成するため、本発明によって以下のスクリュ式押出機が提供される。
【０００９】
［１］  粉体を含む被処理物が内部に投入される筒状の胴部と、前記胴部の内部に収容され前記胴部の内部に投入された被処理物を圧縮し送出する押出機用スクリュ（スクリュ）と、前記スクリュを回転駆動させる駆動手段と、前記胴部の先端に装着され、前記胴部から流出する前記圧縮された被処理物を柱状に成形する筒状の導出部を備えたスクリュ式押出機であって、前記胴部と前記導出部との間に、前記スクリュの中心軸の延長上の位置（偏芯プレート中心）からその中心をずらすようにして形成された流通孔を有する板状の偏芯プレートを更に備えたスクリュ式押出機。
【００１０】
［２］  前記偏芯プレートの前記流通孔が、前記偏芯プレート中心を含まない位置に形成された［１］に記載のスクリュ式押出機。
【００１１】
［３］  前記導出部の中心軸の延長上に前記流通孔が位置するようにして、前記導出部が装着された［１］又は［２］に記載のスクリュ式押出機。
【００１２】
［４］  前記スクリュの先端部と、前記偏芯プレートとの距離が０〜２０ｍｍである［１］〜［３］のいずれかに記載のスクリュ式押出機。
【００１３】
［５］  前記流通孔の形状が円形、楕円形、長円形、トラック形状、扇形、半円形又は多角形である［１］〜［４］のいずれかに記載のスクリュ式押出機。
【００１４】
［６］  前記流通孔が、前記偏芯プレート中心に対して鉛直方向下側に形成された［１］〜［５］のいずれかに記載のスクリュ式押出機。
【００１５】
［７］  筒状の前記導出部が、中心軸に直交する断面の直径が、前記導出部の両端部における中心軸に直交する断面の直径より大きく形成された部分である拡大ドラム部を有する［１］〜［６］のいずれかに記載のスクリュ式押出機。
【発明の効果】
【００１６】
本発明のスクリュ式押出機によれば、胴部と導出部との間に、スクリュの中心軸の延長上の位置からその中心をずらすようにして形成された流通孔を有する板状の偏芯プレートを備えることにより、坏土が胴部から導出部に移動するときに、スクリュの先端部付近に形成された坏土密度の低い部分が、偏芯プレートにより、坏土の流れ方向に垂直な断面における中心部分から外周側に移動し、柱状坏土の中心軸付近に欠陥が生じないようにすることが可能となる。
【発明を実施するための最良の形態】
【００１７】
以下、本発明を実施するための最良の形態を図面を参照しながら具体的に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００１８】
図１は、本発明のスクリュ式押出機の一実施形態の一部を示す断面図である。図１に示すように、本実施形態のスクリュ式押出機１００は、筒状の胴部１と、胴部１の内部に収容される押出機用スクリュ（スクリュ）２と、スクリュを回転駆動させる駆動手段（図示せず）と、胴部１の先端に装着される筒状の導出部５と、胴部と導出部との間に配設され、スクリュの中心軸の延長上の位置（偏芯プレート中心）８からその中心（流通孔７の中心）をずらすようにして形成された流通孔７を有する板状の偏芯プレート６とを備えたものである。スクリュの中心軸とはスクリュの回転中心のことである。また、偏芯プレート中心８は、偏芯プレート６の胴部１側を向いている面と、スクリュ２の中心軸の延長線とが交わる点である。胴部１は、粉体を含む被処理物がその内部に投入されるように形成され、スクリュ２は、胴部１の内部に投入された被処理物を圧縮しながら送出するように形成され、導出部５は、胴部１から流出する圧縮された被処理物を柱状に成形するように形成されている。
【００１９】
図１に示すように、本実施形態のスクリュ式押出機１００において、偏芯プレート６は、胴部１の、坏土が流出する側の端部に装着されている。偏芯プレート６には流通孔７が形成され、胴部１内をスクリュ２により送り出されてきた被処理物（坏土）が偏芯プレート６の部分で流通孔７に集められ、流通孔７を通って導出部５内に流入するように形成されている。
【００２０】
流通孔７は、その中心が偏芯プレート中心８からずれるような位置に形成されている。つまり、流通孔７の形成されている位置は、流通孔７の中心が偏芯プレート中心８と重ならない位置である。このように、流通孔７の中心の位置を偏芯プレート中心８の位置からずらすことにより、被処理物を流通孔７を通して導出部５に流入させたときに、偏芯プレート中心８付近に形成された被処理物の密度の低い部分の位置を、被処理物の流れ方向に垂直な断面における中心部分から外周側に移動させることが可能となる。そして、形成される柱状坏土においては、中心軸付近には中空状態等の欠陥が生成せず、欠陥が生成したとしても外周側に形成される。欠陥は、全く形成されないことが最も好ましいが、形成されたとしても、柱状坏土の中心軸に垂直な断面において、中心から半径の７０％の位置より外周側（半径の７０％の位置を含む）に位置することが好ましく、中心から半径の９０％の位置より外周側（半径の９０％の位置を含む）に位置することが更に好ましい。
【００２１】
偏芯プレート６において流通孔７が形成される位置は、流通孔７の中心が偏芯プレート中心８からずれるような位置（偏芯プレート中心８と重ならない位置）であるが、図１に示すように、流通孔７全体が偏芯プレート中心８と重ならないように、流通孔７が形成されることが好ましい。つまり、偏芯プレートの流通孔７が、偏芯プレート中心８を含まない位置に形成されていることが好ましい。これにより、偏芯プレート中心８は、偏芯プレート６における流通孔７が形成されていない部分である板状部９上に位置することになる。流通孔７をこのような位置に形成することにより、胴部１内をスクリュ２により送り出されてきた被処理物（坏土）が偏芯プレート６の部分に到達したときに、偏芯プレート中心８付近に形成された被処理物の密度の低い部分が、偏芯プレート６の板状部９に衝突し、流通孔７に向かって胴部１の半径方向に移動することになる。これにより、一度形成された被処理物の密度の低い部分が、改めて他の部分を含めて混練し直されることになり、この被処理物の密度の低い部分が無くなるか、又は、存在しても外周側に移動し、ハニカム構造体の製造に支障の無い状態となる。
【００２２】
偏芯プレート６において流通孔７が形成される位置は、偏芯プレート中心８に対して鉛直方向下側であることが好ましい。このように、流通孔７を偏芯プレート中心８に対して鉛直方向下側に形成することにより、偏芯プレート６まで到達した被処理物の中で、特に鉛直方向下側に位置する被処理物が容易に流通孔７から流出することができ、鉛直方向上側から降りてくる被処理物の密度の低い部分との速度差が大きくなり、被処理物の密度の低い部分の再混練が容易になる。
【００２３】
スクリュ２の先端部（スクリュ先端１０）と、偏芯プレート６との距離は０〜２０ｍｍであることが好ましく、０〜５ｍｍであることが更に好ましい。このように、スクリュ先端１０と偏芯プレート６との距離を短くすることにより、スクリュ先端１０を中心にして流通孔７と反対側に位置する被処理物、及びスクリュ先端１０付近の被処理物の密度の低い部分が、流通孔７側に移動する速度が遅くなり、被処理物の密度の低い部分の再混練が容易になる。また、スクリュ先端１０は、スクリュの中心軸上に位置していることが好ましい。
【００２４】
流通孔７の形状は、円形、楕円形、長円形、トラック形状、扇形、半円形又は多角形であることが好ましい。また、流通孔７の面積は、特に限定されないが、２０〜２００ｃｍ２が好ましい。
【００２５】
偏芯プレート６の材質は、特に限定されないが、超硬合金または硬質クロムメッキしたＳＵＳ（ステンレススチール）材への冷間溶射処理等が好ましい。また、偏芯プレート６の厚さは、特に限定されないが、５０〜２００ｍｍが好ましい。また、偏芯プレート６の形状は、特に限定されないが、胴部１の被処理物が流出する側の端部（坏土の出口）と、導出部５の被処理物が流入する側の端部（坏土の入口）とを同時に塞ぐことが可能な形状であることが好ましい。例えば、胴部１の被処理物が流出する側の端部と、導出部５の被処理物が流入する側の端部とを、坏土の進行方向に垂直な面に投影したときに、双方が重なり合って形成される形状（外周形状）等を挙げることができる。
【００２６】
偏芯プレート６は、胴部１の被処理物が流出する側の端部に、Ｏ−リング等を介してボルト締め等により外部に被処理物が漏れ出さないように装着されていることが好ましい。そして、偏芯プレート６の、胴部１が配設されていない側の面に、筒状の導出部５の被処理物が流入する側の端部が、Ｏ−リング等を介してボルト締め等により外部に被処理物が漏れ出さないように装着されていることが好ましい。そして、導出部５の中心軸の延長上に流通孔７が位置するようにして、導出部５が偏芯プレート６に装着されることが好ましい。導出部５の中心軸の延長上の位置と流通孔７の中心とが近いほど好ましく、導出部５の中心軸の延長上の位置と流通孔７の中心とが一致することが特に好ましい。
【００２７】
図１に示す本実施形態のスクリュ式押出機１００において、胴部１及びスクリュ２は、その機能を担保出来る限りにおいて、その形状、構造、材質等は特に限定されるものではなく公知のものを使用することができるが、例えば、図２に示す従来のスクリュ式押出機２００における胴部３１及びスクリュ３２と同様のものを使用することができる。そして、例えば、胴部１の長さとしては、２００〜１０００ｍｍ、胴部１の中心軸に直交する断面の直径（内径）としては１００〜４００ｍｍのものを好適に用いることができる。
【００２８】
本実施形態のスクリュ式押出機１００において、スクリュを回転駆動させる駆動手段としては、電動モータ等を使用することができる。スクリュの回転速度は５〜３０ｒｐｍであることが好ましい。
【００２９】
本実施形態のスクリュ式押出機１００は、胴部１に粉体を含む被処理物を投入するために、胴部１の内部に連通する投入口（図示せず）を備えることが好ましい。投入口は、胴部１の被処理物が流出する側の端部に対して反対側の端部付近に配設され、例えば、鉛直方向上側に開口した筒状の部材であることが好ましい。
【００３０】
本実施形態のスクリュ式押出機１００は、投入口と胴部１との間に、被処理物に含まれるエアを脱気させるための真空室（図示せず）を更に備えたものであることが好ましい。真空室は、減圧装置（図示せず）が接続され、内部を減圧状態にできることが好ましい。このような構造とすることにより、真空室において十分に脱気された被処理物が、胴部１に供給されるため、欠陥がより少なく、密度がより高い、成形性の良好な圧縮物を得ることが出来る。尚、減圧装置としては、例えば、真空ポンプ等を好適に用いることが出来る。
【００３１】
図１に示す本実施形態のスクリュ式押出機１００において、導出部５は、胴部１の先端（被処理物が流出する側の端部）に装着され、胴部１から流出する圧縮された被処理物を柱状に成形する筒状の部材である。
【００３２】
導出部５の形状は、特に限定されず、例えば、図２に示す従来のスクリュ式押出機２００における導出部３５と同様の先端に向かってテーパ状に細く形成されているものを使用することができる。そして、更に好ましくは、図１に示すような、筒状の導出部５が、中心軸に直交する断面の直径が、導出部５の両端部における中心軸に直交する断面の直径より、大きく形成された部分である拡大ドラム部１２を有するものである。このように、導出部５が、拡大ドラム部１２を有することにより、導出部５内に流入した被処理物が拡大ドラム部１２内に充満し、そこから、被処理物が、中心軸に直交する断面の直径がより小さい流出側の端部（吐出口１１）に絞られながら移動し、柱状坏土として吐出されるため、欠陥がなく、均一で高密度の柱状坏土を形成することができる。
【００３３】
導出部５の拡大ドラム部１２の中心軸に直交する断面の直径（最大径）は、両端部の中心軸に直交する断面の直径の中の大きい方の直径の１６０〜２００％であることが好ましく、２００〜３００％であることが更に好ましい。また、拡大ドラム部１２の中心軸方向の長さは、導出部５の全長の１０〜７０％であることが好ましく、１０〜５０％であることが更に好ましい。また、導出部５の長さとしては、１００〜５００ｍｍ、導出部５の中心軸に直交する断面の直径としては１５０〜４００ｍｍのものを好適に用いることができる。
【００３４】
図１に示す本実施形態のスクリュ式押出機１００の製造方法は、特に限定されず、従来のスクリュ式押出機を製造する方法を用いることができ、また、偏芯プレート６の作製についても、従来の金属の加工方法を用いて作製することができる。
【００３５】
本発明のスクリュ式押出機に投入する被処理物に含有される粉体としては、粉体状のセラミックスであることが好ましく、粉体状の炭化珪素であることが更に好ましい。粉体状の炭化珪素を原料として炭化珪素質セラミックス構造体を製造する場合において、スクリュ式押出機で柱状坏土を形成するときに、特に中心軸付近に空間等の欠陥が発生し易いため、本発明のスクリュ式押出機を特に効果的に用いることができる。被処理物としては、炭化珪素粉末、水、増孔剤、バインダ等を混合したものを好適に用いることができる。それぞれの原料の配合量は、炭化珪素質セラミックス構造体を製造するために適した配合とすることが好ましい。
【実施例】
【００３６】
以下、本発明を実施例によって更に具体的に説明するが、本発明はこれらの実施例によって何ら限定されるものではない。
【００３７】
（実施例１）
図１に示すような、筒状の胴部１と、胴部１の内部に収容されるスクリュ２と、スクリュを回転駆動させる電動モータ（図示せず）と、胴部１の先端に装着される筒状で拡大ドラム部１２を有する導出部５と、胴部と導出部との間に配設され、スクリュの中心軸の延長上の位置（偏芯プレート中心）８からその中心（流通孔７の中心）をずらすようにして形成された流通孔７を有する板状の偏芯プレート６とを備えた、スクリュ式押出機（実施例１）を作製した。スクリュ２としては、図２に示すスクリュ３２と同様に、駆動軸３４とその駆動軸３４に形成された螺旋状のフライト３３及び扇形のフライト３６とを有するものを作製した。また、スクリュ式押出機の運転初期において、胴部から導出部に送り出された坏土を導出部内に充満させるために、導出部の排出口に圧着板（図示せず）を装着した。圧着板により、導出部の排出口の部分で坏土をせき止め、坏土が導出部内に一定の圧力（１．５〜２．５Ｍｐａ）で充満するようにした。導出部内に坏土が充満した後には圧着板を排出口から外し、柱状坏土の成形を開始するようにした。各部材の材質はＳＳ材（一般構造用圧延鋼）とした。
【００３８】
胴部１の長さを２００ｍｍ、中心軸に直交する断面の直径（内径）を２４０ｍｍとし、スクリュ２の直径を２００ｍｍとした。偏芯プレート６の厚さを５０ｍｍとし、スクリュ先端１０から偏芯プレート６までの距離を５ｍｍとした。流通孔７の中心の位置を、偏芯プレート中心８から鉛直方向下方に６０ｍｍの位置とし、流通孔７を直径８０ｍｍの円形とした。導出部５の両端部の中心軸に直交する断面の直径を３１０ｍｍとし、拡大ドラム部１２の中心軸に直交する断面の直径を２７０ｍｍとした。また、導出部５の中心軸上に流通孔７の中心が位置するように導出部５を装着した。
【００３９】
（実施例２）
流通孔の形状を、長径１５０ｍｍ、短径５０ｍｍの楕円形とした以外は、実施例１と同様にしてスクリュ式押出機（実施例２）を作製した。
【００４０】
（比較例１）
偏芯プレートを用いず、図２に示される導出部３５と同様の形状の導出部を胴部１の先端に装着した以外は、実施例１と同様にしてスクリュ式押出機（比較例１）を作製した。導出部３５の全長は５００ｍｍ、テーパ状に先端が細くなっている部分（テーパ部３７）の長さは２００ｍｍ、テーパ部３７より先端部分の長さは２００ｍｍとした。また、テーパ部３７の上流側の、中心軸に直交する断面の直径は、胴部１の直径と同じ２００ｍｍ、テーパ部３７の下流側の、中心軸に直交する断面の直径は１８０ｍｍとした。
【００４１】
実施例１，２及び比較例１のスクリュ式押出機を用いて、以下の方法により、柱状坏土を作製した。得られた柱状坏土について、その中心軸を含む面で切断し、切断面を観察した。そして、柱状坏土の最外周部（外周部）から中心部を経て反対側の最外周部（外周部）までについて、直線状に等間隔に並ぶ１７箇所から測定用資料を採取し、それぞれの資料の密度（ｇ／ｃｃ）及び水分（％）を以下の方法で測定した。水分量（％）は質量基準である。上記１７箇所のサンプリング位置は、柱状坏土において、中心軸に直交する同一の断面内の位置とした。得られた結果を図３，４のグラフに示す。図３は、実施例及び比較例のスクリュ式押出機を用いて作製した柱状坏土の密度を測定した結果を示すグラフである。図４は、実施例及び比較例のスクリュ式押出機を用いて作製した柱状坏土の水分を測定した結果を示すグラフである。
【００４２】
（柱状坏土の作製）
セラミックス骨材粒子原料として平均粒径４８μｍのＳｉＣ（炭化珪素）粉末を使用し、その他にシリコンを添加して、混練機を用いて混合した。それぞれの原料の含有量は、炭化珪素：シリコンを、４：１とした。得られた混練物を、実施例１，２及び比較例１のスクリュ式押出機に投入し、混練、成形して柱状坏土を得た。
【００４３】
（密度測定）
島津製作所社製、商品名：「ＬＩＢＲＯＲ  ＡＥＬ−２００」を用いて、アルキメデス法により測定した。
【００４４】
（水分測定）
島津製作所社製、商品名：「ＬＩＢＲＯＲ  ＡＥＬ−２００」を用いて、水分乾燥法により測定した。
【００４５】
図３より、実施例１，２のスクリュ式押出機を用いて作製した柱状坏土は、その密度が、１７箇所のサンプリング位置全体を通して大きな変化が無いが、比較例１のスクリュ式押出機を用いて作製した柱状坏土は、その中心部（中心軸部分）の密度が著しく低くなっていることがわかる。また、図４より、実施例１，２のスクリュ式押出機を用いて作製した柱状坏土は、その水分量が、１７箇所のサンプリング位置全体を通して大きな変化が無いが、比較例１のスクリュ式押出機を用いて作製した柱状坏土は、その中心部（中心軸部分）の水分量が著しく高くなっていることがわかる。また、中心軸を含む面で切断し、切断面を観察した結果は以下の通りである。偏芯プレートを用いた実施例１，２のスクリュ式押出機を用いて作製した柱状坏土は、その中心軸部分に何ら欠陥は観察されなかった。これに対し、偏芯プレートを用いなかった比較例１のスクリュ式押出機を用いて作製した柱状坏土は、その中心軸部分に、坏土が分断された状態となって生じる界面が観察され、欠陥が生じていることがわかった。
【産業上の利用可能性】
【００４６】
本発明は、自動車の排ガスや廃棄物の焼却時に発生する焼却排ガス等に含有される、塵やその他の粒子状物質を捕集するため、更には上記排ガス中のＮＯｘ、ＣＯ及びＨＣ等を、担持した触媒により吸着・吸収するため、また、水処理、或いは医薬・食品分野などの広域な分野において、流体（液体、気体）中に混在する懸濁物質、細菌、粉塵等の不純物を除去するために好適に用いられるセラミックスハニカム構造体を製造するために利用することができる。
【図面の簡単な説明】
【００４７】
【図１】本発明のスクリュ式押出機の一実施形態の一部を示す断面図である。
【図２】従来のスクリュ式押出機を模式的に示す断面図である。
【図３】実施例及び比較例のスクリュ式押出機を用いて作製した柱状坏土の密度を測定した結果を示すグラフである。
【図４】実施例及び比較例のスクリュ式押出機を用いて作製した柱状坏土の水分を測定した結果を示すグラフである。
【符号の説明】
【００４８】
１，３１：胴部、２，３２：スクリュ、３，３３，３６：フライト、４，３４：駆動軸、５，３５：導出部、６：偏芯プレート、７：流通孔、８：偏芯プレート中心、９：板状部、１０：スクリュ先端、１１，４１：吐出口、１２：拡大ドラム部、３７：テーパ部、１００，２００：スクリュ式押出機、Ａ：送り出される方向。
【図１】
2008114566.tif 000003
【図２】
2008114566.tif 000004
【図３】
2008114566.tif 000005
【図４】
2008114566.tif 000006